(57)【要約】  本発明は、少なくとも１種の添加剤（１４）をドープしたセラミック−金属複合材料（１２）によって少なくとも実質的に形成されている、燃料電池用、特に固体酸化物形燃料電池用のアノード（１０）に基づいている。添加剤（１４）は少なくとも２０ｍ２／ｇの比表面積を有することが提案されている。
2019536237.tif 000002
【特許請求の範囲】
【請求項１】
少なくとも１種の添加剤（１４）をドープしたセラミック−金属複合材料（１２）によって少なくとも実質的に形成されている、燃料電池用、特に固体酸化物形燃料電池用のアノードにおいて、前記添加剤（１４）が少なくとも２０ｍ２／ｇの比表面積を有することを特徴とする、アノード。
【請求項２】
前記複合材料（１２）における前記添加剤（１４）の含有量が最大１０００ｐｐｍであることを特徴とする、請求項１記載のアノード。
【請求項３】
前記添加剤（１４）が少なくとも実質的にナノ粉末であることを特徴とする、請求項１または２記載のアノード。
【請求項４】
前記添加剤（１４）が少なくとも金属酸化物であることを特徴とする、請求項１から３までのいずれか１項記載のアノード。
【請求項５】
前記添加剤（１４）が酸化アルミニウムであることを特徴とする、請求項１から４までのいずれか１項記載のアノード。
【請求項６】
セラミック−金属複合材料（１２）から焼結によって、燃料電池用、特に固体酸化物形燃料電池用の、特に請求項１から５までのいずれか１項記載のアノード（１０）を製造する方法において、前記複合材料（１２）の基本成分を、前記複合材料（１２）の焼結挙動を適合させることを目的としていて少なくとも２０ｍ２／ｇの比表面積を有する添加剤（１４）と焼結前に混合することを特徴とする、方法。
【請求項７】
前記複合材料（１２）の基本成分に、この基本材料の合計を基準として最大１０００ｐｐｍに相当する前記添加剤（１４）の量を焼結前に添加することを特徴とする、請求項６記載の方法。
【請求項８】
少なくとも前記複合材料（１２）の基本成分および前記添加剤（１４）を、焼結前に混合および／または均質化してペーストおよび／またはスラリーを形成することを特徴とする、請求項６または７記載の方法。
【請求項９】
前記複合材料（１２）の基本成分と前記添加剤（１４）とからの混合物を処理してアノード層を形成し、そして焼結することを特徴とする、請求項６から８までのいずれか１項記載の方法。
【請求項１０】
請求項１から５までのいずれか１項記載の少なくとも１つのアノード（１０）を有する燃料電池。
【発明の詳細な説明】
【技術分野】
【０００１】
従来技術
少なくとも１種の添加剤をドープしたセラミック−金属複合材料によって少なくとも実質的に形成されている、燃料電池用、特に固体酸化物形燃料電池用のアノードが既に提案されている。
【０００２】
発明の開示
本発明は、少なくとも１種の添加剤をドープしたセラミック−金属複合材料によって少なくとも実質的に形成されている、燃料電池用、特に固体酸化物形燃料電池用のアノードに基づいている。
【０００３】
添加剤は少なくとも２０ｍ２／ｇの比表面積を有することが提案されている。
【０００４】
これに関連して、「アノード」は、特に燃料電池の燃料ガス電極と理解されるべきである。これに関連して、「燃料電池」は、特に、少なくとも１種の、特に連続的に供給される燃料ガス、特に水素および／または一酸化炭素と、少なくとも１種のカソードガス、特に酸素との少なくとも１つの化学反応エネルギーを、特に電気および／または熱エネルギーに変換するために設けられている装置と理解されるべきである。これに関連して、「セラミック−金属複合材料」は、金属マトリックス中の少なくとも１種のセラミック材料よりなる、特に複合材料、特にサーメットと理解されるべきである。これに関連して、「セラミック材料」は、特に、無機の非金属材料と理解されるべきである。特に、セラミック材料は、少なくとも部分的に結晶性および／または多結晶性であり得る。これに関連して、「非金属」は、特に、セラミックが、特に金属結合に由来する金属性質を少なくとも全般的に有していないが、例えば金属酸化物および／またはケイ酸塩などの金属化合物を含み得ると理解されるべきである。特に、セラミックは工業用セラミックである。特に、セラミック材料は、酸化ジルコニウム、特にイットリウム安定化酸化ジルコニウムである。金属マトリックスは、特に、金属材料、有利にはニッケルから形成される。特に、アノードは、薄い層、特に印刷層および／またはキャストフィルムへと処理された、酸化ニッケルとイットリウム安定化酸化ジルコニウムとからの混合物から製造されている。特に、酸化ニッケルとイットリウム安定化酸化ジルコニウムとからの混合物に、細孔形成剤、有機結合剤および／または更なる添加物質が加えられていてもよい。特に、アノードは、燃料電池または半電池として、燃料電池の少なくとも１つの更なる機能層、例えばカソードおよび／または電解質と組み合わせて焼結される。特に、焼結後、アノードは２つの噛合する骨格構造を有し、そのうちの１つはイットリウム安定化酸化ジルコニウムによって形成されており、もう１つは酸化ニッケルによって形成されている。複合材料内の適切な細孔構造は、適切な焼結パラメータおよび／または細孔形成剤の添加によって作製されて存在していてよい。アノードの焼結後、高温、特に６００℃〜１０００℃の温度で、還元雰囲気下に、酸化ニッケルのニッケルへの変換が行われる。
【０００５】
これに関連して、「添加剤」は、特に材料性質に影響を及ぼすために複合材料に添加される物質と理解されるべきである。特に、添加剤は、アノードの製造中、特に焼結プロセスの前および／またはその最中に複合材料に添加されることを目的としている。特に、添加剤は、複合材料の焼結挙動に影響を及ぼすことを目的としている。添加剤は、特に、アノードの複合材料の焼結挙動を、アノードが製造中に共焼結される燃料電池機能層の焼結挙動に適合させることを目的としている。特に、添加剤は、少なくとも２０ｍ２／ｇ、有利には少なくとも５０ｍ２／ｇ、特に好ましくは少なくとも１００ｍ２／ｇの比表面積を有する。
【０００６】
そのような実施形態によって、製造に関して、特に燃料電池の更なる機能層との共焼結に関して、改善された性質を有するアノードを提供することができる。特に、添加剤の大きな比表面積によって、添加剤と成分、特に複合材料の酸化ニッケルおよびイットリウム安定化酸化ジルコニウムとの間の有利には良好かつ／または均一な接触が達成され得る。この結果、添加剤の効果が有利には低い濃度でさえも生じることが達成され得る。
【０００７】
さらに、複合材料中の添加剤の含有量は、最大１０００ｐｐｍ、有利には最大７５０ｐｐｍ、特に有利には最大５００ｐｐｍであることが提案されている。特に、添加剤の含有量は、複合材料の基本成分の合計を基準として最大１０００ｐｐｍである。特に、添加剤の含有量は、複合材料中の酸化ニッケルおよびイットリウム安定化酸化ジルコニウムの質量の合計を基準として最大１０００ｐｐｍである。添加剤の低い含有量によって、複合材料内の異相を有利には少なくとも大部分回避することができ、かつアノードの性質に及ぼすそのような異相の悪影響、例えば導電率の低下を有利には最小限に抑えることができる。
【０００８】
さらに、添加剤は少なくとも実質的にナノ粉末であることが提案されている。これに関連して、「ナノ粉末」は、特に、最大１００ｎｍ、有利には最大８０ｎｍ、有利には最大５０ｎｍ、特に好ましくは最大２０ｎｍの粒径を有する粉末と理解されるべきである。この低い粒径によって、有利には大きな比表面積が達成され得る。
【０００９】
さらに、添加剤が少なくとも１種の金属酸化物であることが提案されている。これに関連して、「金属酸化物」は、特に、金属、希土類金属および／またはアルカリ土類金属の酸化物と理解されるべきである。有利には、添加剤は酸化アルミニウムである。この結果、複合材料の焼結挙動、特に焼結収縮に有利には影響を及ぼすことができる。
【００１０】
加えて、セラミック−金属複合材料から焼結によって、燃料電池用、特に固体酸化物形燃料電池用のアノードを製造する方法が提案されており、ここで、複合材料の基本成分は、該複合材料の焼結挙動を適合させることを目的としていて少なくとも２０ｍ２／ｇの比表面積を有する添加剤と焼結前に混合される。特に、添加剤は、複合材料の焼結前に該複合材料に添加される。少なくとも１つの方法工程において、複合材料の基本成分、特に酸化ニッケル粉末と粉末状イットリウム安定化酸化ジルコニウムとが一緒に混合される。特に、更なる添加剤、例えば細孔形成剤、有機結合剤、溶剤、可塑剤および／または更なる有機添加剤を基本成分の混合物に添加してよい。更なる方法工程において、基本成分の混合物に添加剤が添加される。有利には、この基本材料の合計を基準として最大１０００ｐｐｍに相当する添加剤の量が焼結前に複合材料の基本成分に添加される。複合材料の基本成分および添加剤を、焼結前に有利には混合および／または均質化してペーストおよび／またはスラリーを形成する。更なる方法工程において、複合材料の基本成分と添加剤とからの混合物を処理してアノード層を形成し、特に燃料電池の少なくとも１つの更なる機能層と組み合わせて焼結する。この結果、燃料電池用のアノードの有利には簡単かつ／または信頼性の高い製造を可能にすることができる。
【００１１】
さらに、本発明によるアノードの少なくとも１つを有する燃料電池が提案されている。燃料電池は、特に固体酸化物形燃料電池（ＳＯＦＣ）として形成されている。アノードに加えて、燃料電池は、少なくとも１つのカソードと、アノードとカソードとの間に配置された少なくとも１つの電解質とを有する。特に、電解質は、少なくとも実質的にイットリウム安定化酸化ジルコニウム、スカンジウムドープ酸化ジルコニウム、ドープランタンガレートおよび／またはガドリニウムドープ酸化セリウムからなることができる。特に、アノードは、少なくとも実質的にサーメット、有利にはニッケル含有サーメット、例えばＮｉ−ＺｒＯ２サーメットからなることができる。特に、カソードは、少なくとも実質的にアルカリ土類金属ドープマンガナート、例えばＬＳＭ、アルカリ土類金属ドープコバルタート、例えばＬＳＣ、および／またはペロブスカイト様材料、例えばＬＳＣＦからなることができる。この結果、アノード内に少なくとも実質的に異相を有していない燃料電池を提供することができる。
【００１２】
ここで、本発明によるアノードおよび／または本発明による製造方法は、上記の用途および実施形態に限定されるべきではない。特に、本発明によるアノードおよび／または本明細書に記載の機能様式を満たす方法は、本明細書に記載した個々の要素、構成要素およびユニットの数とは異なる数を有することができる。
【００１３】
図面
以下の図面の説明から、更なる利点が明らかになる。図面には、本発明の実施例が示されている。図面、明細書および特許請求の範囲は、多数の特徴を組み合わせて含む。当業者はまた、便宜的に特徴を個々に検討し、それらを意味のある更なる組合せにまとめることができる。
【図面の簡単な説明】
【００１４】
【図１】添加剤を添加した複合材料よりなるアノードを有する燃料電池の機能層パッケージの概略図を示す。
【図２】アノードの製造方法のフローチャートを示す。
【図３】添加剤を含まないアノードと添加剤を含むアノードとの焼結曲線の比較を示す。
【００１５】
実施例の説明
図１は、詳細には示していない燃料電池の機能層パッケージ１６の概略図を示す。機能層パッケージ１６は、特にセラミックキャリア要素１８に施与される。キャリア要素１８は、特に多孔質に形成されている。機能層パッケージ１６は、アノード１０と、カソード２０と、アノード１０とカソード２０との間に配置された電解質３８とを有する。機能層パッケージ１６は、カソード２０と共にキャリア要素１８に直接配置される。電解質３８は、特に少なくとも実質的にイットリウム安定化酸化ジルコニウム、スカンジウムドープ酸化ジルコニウム、ドープランタンガレートおよび／またはガリウムドープ酸化セリウムからなる。カソード２０は、特に少なくとも実質的にアルカリ土類金属ドープマンガナート、例えばＬＳＭ、アルカリ土類金属ドープコバルタート、例えばＬＳＣ、および／またはペロブスカイト様材料、例えばＬＳＣＦからなる。アノード１０は、セラミック−金属複合材料１２、特に少なくとも実質的にサーメット、有利にはニッケル含有サーメット、例えばＮｉ−ＺｒＯ２−サーメットからなる。アノード１０の複合材料１２は添加剤１４でドープされている。添加剤１４は少なくとも２０ｍ２／ｇの比表面積を有する。複合材料１２における添加剤１４の含有量は最大１０００ｐｐｍである。有利には、添加剤１４は、アノード１０の製造中にアノード１０の複合材料１２に添加される少なくとも実質的にナノ粉末である。添加剤１４は、金属酸化物、有利には酸化アルミニウムである。
【００１６】
図２は、アノード１０の製造方法のフローチャートを示す。第一の方法工程２２において、複合材料１２の基本成分を秤量して混合する。複合材料１２の基本成分は、イットリウム安定化酸化ジルコニウムおよび酸化ニッケルである。特に、基本成分はそれぞれ粉末状である。特に、酸化ニッケルは４ｍ２／ｇ〜８ｍ２／ｇの比表面積を有する。あるいは酸化ニッケルは０．５ｍ２／ｇ〜２０ｍ２／ｇの比表面積を有することができる。特に、イットリウム安定化酸化ジルコニウムは８ｍ２／ｇ〜１２ｍ２／ｇの比表面積を有する。あるいはイットリウム安定化酸化ジルコニウムは０．５ｍ２／ｇ〜３０ｍ２／ｇの比表面積を有することができる。イットリウム安定化酸化ジルコニウムは、特に８モル％のＹ２Ｏ３で安定化された酸化ジルコニウムからなる。あるいは酸化ジルコニウムは３モル％〜１２モル％であってもよい。酸化ニッケルとイットリウム安定化酸化ジルコニウムとの量の比率は、有利には６５／３５モル％〜８０／２０モル％である。基本成分の酸化ニッケルおよびイットリウム安定化酸化ジルコニウムに、更なる添加剤を添加してもよい。更なる添加剤は、特に、細孔形成剤、例えばフレームブラックおよび／またはＰＭＭＡビーズ、有機結合剤、例えばポリビニルブチラール、エチルセルロース、メチルセルロースおよび／またはアクリラート、溶剤、例えば水、アルコールおよび／またはテルピネオール、可塑剤および／または更なる有機添加剤、例えば消泡剤および／または湿潤剤であり得る。更なる方法工程２４において、焼結前に複合材料１２の基本成分に、この基本材料の合計を基準として最大１０００ｐｐｍに相当する量の添加剤１４を添加する。添加剤１４は、特にナノ粉末の形態で添加する。あるいは添加剤１４は溶解形態で添加してもよい。添加剤１４は、有利には酸化アルミニウム粉末である。あるいはまたはさらに他の添加剤、特に他の金属酸化物、希土類金属酸化物および／またはアルカリ土類金属酸化物を添加してもよい。特に、添加剤１４は少なくとも２０ｍ２／ｇの比表面積を有する。あるいは添加剤１４は２０ｍ２／ｇ〜１０００ｍ２／ｇの比表面積を有することができる。
【００１７】
複合材料１２の基本成分と添加した添加剤１４とを、更なる方法工程２６において焼結前に混合および／または均質化してペーストおよび／またはスラリーを形成する。例えば、複合材料１２の基本成分と添加した添加剤１４とを最初にプラネタリーミキサーまたはスターラーで予備均質化し、引き続き三本ロールミルで処理して、スクリーン印刷、キャスティングプロセスまたは薄層を製造するための他のプロセスに適したペーストを形成する。あるいは他の混合装置、例えば溶解機および／または撹拌機を使用することができる。更なる方法工程２８において、複合材料１２の基本成分と添加剤１４とからの混合物を、特にスクリーン印刷、フィルムキャスティングおよび／または計量分配によって処理してアノード層を形成し、そして５００℃を超える温度で焼結する。還元雰囲気中での複合材料１２の酸化ニッケルのニッケルへの還元は、更なる方法工程３０において、または燃料電池スタックに取り付けた後に行うことができる。
【００１８】
図３は、添加剤をドープしていないアノードの焼結曲線３２と本発明によるアノード１０の焼結曲線３４との比較の図を示す。焼結曲線３２、３４は、それぞれ焼結プロセスの時間４０にわたる長さの百分率変化３６を示す。焼結曲線３２、３４は、アノード１０の複合材料１２の基本成分の合計を基準として１０００ｐｐｍ未満の添加剤１４のドーピング量でさえも、焼結挙動を著しく変化させる、特に焼結収縮を著しく高めるのに十分であることを示している。
【符号の説明】
【００１９】
１０  アノード、  １２  複合材料、  １４  添加剤、  １６  機能層パッケージ、  １８  キャリア要素、  ２０  カソード、  ３８  電解質、  ２２  第一の方法工程、  ２４  更なる方法工程、  ２６  更なる方法工程、  ２８  更なる方法工程、  ３０  更なる方法工程、  ３２  添加剤をドープしていないアノードの焼結曲線、  ３４  本発明によるアノードの焼結曲線、  ３６  長さの百分率変化、  ４０  焼結プロセスの時間
【図１】
2019536237.tif 000003
【図２】
2019536237.tif 000004
【図３】
2019536237.tif 000005
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
少なくとも１種の添加剤（１４）をドープしたセラミック−金属複合材料（１２）によって少なくとも実質的に形成されている、燃料電池用のアノード（１０）において、前記添加剤（１４）が少なくとも２０ｍ２／ｇの比表面積を有することを特徴とする、アノード（１０）。
【請求項２】
前記複合材料（１２）における前記添加剤（１４）の含有量が最大１０００ｐｐｍであることを特徴とする、請求項１記載のアノード（１０）。
【請求項３】
前記添加剤（１４）が少なくとも実質的にナノ粉末であることを特徴とする、請求項１または２記載のアノード（１０）。
【請求項４】
前記添加剤（１４）が少なくとも金属酸化物であることを特徴とする、請求項１から３までのいずれか１項記載のアノード（１０）。
【請求項５】
前記添加剤（１４）が酸化アルミニウムであることを特徴とする、請求項１から４までのいずれか１項記載のアノード（１０）。
【請求項６】
セラミック−金属複合材料（１２）から焼結によって、燃料電池用のアノード（１０）を製造する方法において、前記複合材料（１２）の基本成分を、前記複合材料（１２）の焼結挙動を適合させることを目的としていて少なくとも２０ｍ２／ｇの比表面積を有する添加剤（１４）と焼結前に混合することを特徴とする、方法。
【請求項７】
前記複合材料（１２）の基本成分に、この基本材料の合計を基準として最大１０００ｐｐｍに相当する前記添加剤（１４）の量を焼結前に添加することを特徴とする、請求項６記載の方法。
【請求項８】
少なくとも前記複合材料（１２）の基本成分および前記添加剤（１４）を、焼結前に混合および／または均質化してペーストおよび／またはスラリーを形成することを特徴とする、請求項６または７記載の方法。
【請求項９】
前記複合材料（１２）の基本成分と前記添加剤（１４）とからの混合物を処理してアノード層を形成し、そして焼結することを特徴とする、請求項６から８までのいずれか１項記載の方法。
【請求項１０】
請求項１から５までのいずれか１項記載の少なくとも１つのアノード（１０）を有する燃料電池。
【国際調査報告】
2019536237.tif 000006
2019536237.tif 000007
2019536237.tif 000008
2019536237.tif 000009